Structure tubulaire multicouche (MLT) destinée au transport de l’hydrogène comprenant de l’extérieur vers l’intérieur au moins une couche barrière (1) et au moins une couche intérieure (2) situé au-dessous de la couche barrière, ladite couche intérieure (2) ou l’ensemble des couches (2) et des autres couches éventuelles situées au-dessous de la couche barrière, contenant en moyenne de 0 à 1,5% en poids de plastifiant par rapport respectivement au poids total de la composition de la couche (2) ou au poids total de l’ensemble des compositions des couches (2) et des autres couches éventuelles situées au-dessous de la couche barrière, ladite couche intérieure (2) présentant un taux d’extractible, déterminé selon la norme CSA/ANSI CHMC 2 :19, inférieur ou égal à 3% en poids, en particulier inférieure à 2% en poids de la somme des constituants de ladite composition, ladite couche intérieure (2) comprenant majoritairement au moins un polyamide de type aliphatique ou constitué de plus de 75% de motifs aliphatiques, ledit polyamide aliphatique étant choisi parmi : - un polyamide noté A présentant un nombre moyen d’atomes de carbone par atome d’azote noté C A compris de 4 à 8,5, avantageusement de 4 à 7 ; - un polyamide noté B et un nombre moyen d’atomes de carbone par atome d’azote noté C B compris de 7 à 10, avantageusement de 7,5 à 9,5 ; - un polyamide noté C présentant un nombre moyen d’atomes de carbone par atome d’azote noté C C compris de 9 à 18, avantageusement de 10 à 18; sous réserve que lorsque ladite couche intérieure (2) comprend au moins trois polyamides, l’un au moins desdits polyamides A, B ou C est exclu. Structure tubulaire multicouche (MLT) selon la revendication 1, dans laquelle ladite couche barrière est choisie parmi une couche en EVOH, une couche en fluoropolymère, notamment en PVDF et une couche en PPA. Structure tubulaire multicouche (MLT) selon l’une des revendications 1 ou 2, dans laquelle ladite couche intérieure (2) ou chacune des couches (2) et des autres couches éventuelles situées au-dessous de la couche barrière est(sont) dépourvue(s) de plastifiant. Structure tubulaire multicouche (MLT) selon l’une des revendications 1 à 3, dans laquelle au moins une couche plus extérieure (3) située au-dessus de la couche barrière est présente, la dite couche extérieure (3) comprenant majoritairement au moins un polyamide de type aliphatique ou constitué de plus de 75% de motifs aliphatiques, en particulier ledit polyamide aliphatique présentant un nombre moyen d’atomes de carbone par atome d’azote compris de 9,5 à 18, avantageusement de 11 à 18. Structure tubulaire multicouche (MLT) selon la revendication 4, dans laquelle ladite couche extérieure (3) comprend de 0 à 15% de plastifiant par rapport au poids total de la composition de la couche (3), ou dans laquelle l’ensemble des couches extérieures comprennent en moyenne de 0 à 5% de plastifiant. Structure tubulaire multicouche (MLT) selon la revendication 4 ou 5, dans laquelle au moins une deuxième couche extérieure (3‘) située au-dessus de la couche barrière est présente, et de préférence située au-dessus de la couche (3), ladite couche (3’) étant plastifiée, ledit plastifiant étant en particulier présent en une proportion de 1,5% à 15% en poids par rapport au poids total de la composition de ladite couche, l’épaisseur de ladite couche (3’) représente de préférence jusqu’à 20% de l’épaisseur totale de la structure tubulaire, en particulier jusqu’à 200µm. Structure tubulaire multicouche (MLT) selon la revendication 6, dans laquelle la couche (3’) est la plus extérieure et est la seule plastifiée, la (ou les) couche(s) (3) étant dépourvue(s) de plastifiant. Structure tubulaire multicouche (MLT) selon l’une des revendications 1 à 7, dans laquelle au moins une couche (4) est présente, ladite couche (4) ne contenant pas plus de 15% en poids de plastifiant, de préférence pas plus de 1,5% en poids de plastifiant, par rapport au poids total des constituants de la couche (4), avantageusement la couche (4) est dépourvue de plastifiant, ladite couche (4) comprenant majoritairement au moins un polyamide de type aliphatique ou constitué de plus de 75% de motifs aliphatiques, ledit polyamide aliphatique étant choisi parmi : - un polyamide noté A présentant un nombre moyen d’atomes de carbone par atome d’azote noté C A compris de 4 à 8,5, avantageusement de 4 à 7 ; - un polyamide noté B et un nombre moyen d’atomes de carbone par atome d’azote noté C B compris de 7 à 10, avantageusement de 7,5 à 9,5 ; - un polyamide noté C présentant un nombre moyen d’atomes de carbone par atome d’azote noté C C compris de 9 à 18, avantageusement de 10 à 18 ; sous réserve que lorsque ladite couche (4) comprend au moins trois polyamides, l’un au moins desdits polyamides A, B ou C est exclu, ou ladite couche (4) est une couche de liant dont l’épaisseur représente jusqu’à 15% de la structure (MLT) ladite couche (4) étant située entre la couche barrière (1) et la couche intérieure (2) et/ou entre la couche extérieure (3) et la couche barrière (1) ; . Structure tubulaire multicouche (MLT) selon la revendication 8, dans laquelle une couche (4’) est présente, ladite couche (4’) comprenant majoritairement au moins un polyamide de type aliphatique ou constitué de plus de 75% de motifs aliphatiques, ledit polyamide aliphatique étant choisi parmi : - un polyamide noté A présentant un nombre moyen d’atomes de carbone par atome d’azote noté C A compris de 4 à 8,5, avantageusement de 4 à 7 ; - un polyamide noté B et un nombre moyen d’atomes de carbone par atome d’azote noté C B compris de 7 à 10, avantageusement de 7,5 à 9,5 ; - un polyamide noté C présentant un nombre moyen d’atomes de carbone par atome d’azote noté C C compris de 9 à 18, avantageusement de 10 à 18 ; sous réserve que lorsque ladite couche (4’) comprend au moins trois polyamides, l’un au moins desdits polyamides A, B ou C est exclu, ou ladite couche (4’) est une couche de liant dont l’épaisseur représente jusqu’à 15% de la structure (MLT), ledit au moins polyamide de ladite couche (4’) pouvant être identique ou différent dudit polyamide de la couche (4) ; ladite couche (4’) étant située entre la couche extérieure (3) et la couche barrière (1) et ladite couche de liant (4) étant située entre la couche barrière (1) et la couche intérieure (2). Structure tubulaire multicouche (MLT) selon l’une des revendications 4 à 9, dans laquelle le polyamide de la couche intérieure (2) ou le polyamide de la couche extérieure (3) est un polyamide totalement aliphatique, de préférence le polyamide de la couche intérieure (2) et le polyamide de la couche extérieure (3) sont des polyamides totalement aliphatiques. Structure tubulaire multicouche (MLT) selon l’une des revendications 1 à 10, dans laquelle une deuxième couche barrière (5) est présente, ladite deuxième couche barrière couche (5) étant adjacente ou non à la première couche barrière (1) et située au-dessous de ladite couche barrière (1). Structure tubulaire multicouche (MLT) selon l’une des revendications 2 à 11, dans laquelle ladite couche barrière est une couche en EVOH comprenant jusqu’à 27% d’éthylène. Structure tubulaire multicouche (MLT) selon l’une des revendications 2 à 11, dans laquelle ladite couche barrière est une couche en EVOH comprenant un modifiant choc. Structure tubulaire multicouche (MLT) selon l’une des revendications 11 à 12, dans laquelle la couche barrière (1) est une couche en EVOH et la deuxième couche barrière (5) est une couche en PPA ou polymère fluoré, en particulier de type ETFE, EFEP, CPT. Structure tubulaire multicouche (MLT) selon l’une des revendications 1 à 14, dans laquelle le polyamide de la couche intérieure (2) est une composition à base d'un polyamide choisi parmi A, B ou C, tels que définis dans la revendication 1, en particulier PA6, PA66, PA6/66, PA11, PA610, PA612, PA1012, les copolyamides correspondants et les mélanges desdits polyamides ou copolyamides, les polyamides obtenus à partir d’un lactame étant avantageusement lavés. Structure tubulaire multicouche (MLT) selon l’une des revendications 4 à 15, dans laquelle le polyamide de la couche extérieure (3) est un polyamide choisi parmi B ou C tels que définis dans la revendication 1, en particulier PA 11, PA12, PA610, PA612, PA1012, les copolyamides correspondants et les mélanges desdits polyamides ou copolyamides, les polyamides obtenus à partir d’un lactame étant avantageusement lavés. Structure tubulaire multicouche (MLT) selon l’une des revendications 1 à 16, dans laquelle le polyamide de la couche intérieure (2) est une composition à base d'un polyamide choisi parmi A, B ou C tels que définis dans la revendication 1, en particulier PA6, PA66, PA6/66, PA11, PA610, PA612, PA1012, les copolyamides correspondants et les mélanges desdits polyamides ou copolyamides, les polyamides obtenus à partir d’un lactame étant avantageusement lavés, et le polyamide de la couche extérieure (3) est un polyamide choisi parmi B ou C tels que définis dans la revendication 1, en particulier PA 11, PA12, PA610, PA612, PA1012, les copolyamides correspondants et les mélanges desdits polyamides ou copolyamides, les polyamides obtenus à partir d’un lactame étant avantageusement lavés. Structure tubulaire multicouche (MLT) selon l’une des revendications 1 à 17, dans laquelle le polyamide de la couche intérieure (2) ou de l’une au moins des autres couches (2) est un polyamide conducteur. Structure tubulaire multicouche (MLT) selon l’une des revendications 9 à 18, dans laquelle le polyamide de la couche (4) et/ou (4’) est choisi parmi les mélanges binaires : PA6 et PA12, PA6 et PA612, PA6 et PA610, PA12 et PA612, PA12 et PA610, PA1010 et PA612, PA1010 et PA610, PA1012 et PA612, PA1012 et PA610, et les mélanges ternaires : PA6, PA610 et PA12 ; PA6, PA612 et PA12 ; PA6, PA614 et PA12. Structure tubulaire multicouche (MLT) selon l’une des revendications 9 à 19, dans laquelle au moins une des couches (2), (3), (4) et (4’) comprend au moins un modifiant choc et/ou au moins un additif. Structure tubulaire multicouche (MLT) selon l’une des revendications 4 à 20, dans laquelle la structure comprend trois couches dans l’ordre suivant (3)//(1)//(2), les couches (3) et/ou (2) ne contenant pas plus de 1,5% en poids de plastifiant, par rapport au poids total de la composition de chaque couche, en particulier la couche (3) et/ou (2) est(sont) dépourvue(s) de plastifiant. Structure tubulaire multicouche (MLT) selon l’une des revendications 6 à 20, dans laquelle la structure comprend quatre couches dans l’ordre suivant (3’)//(3)//(1)//(2), la couche (3’) étant telle que définie dans la revendication 6, la couche (2) et/ou (3) ne contenant pas plus de 1,5% en poids de plastifiant, par rapport au poids total de la composition de chaque couche, en particulier la couche (2) et/ou (3) est (sont) dépourvue(s) de plastifiant. Structure tubulaire multicouche (MLT) selon l’une des revendications 11 à 20, dans laquelle la structure comprend cinq couches dans l’ordre suivant : (3’)//(3)//(1)//(5)//(2) dans laquelle la couche (1) est une couche d’EVOH, la couche (5) est une couche de PPA, la couche (2) ne contenant pas plus de 1,5% en poids de plastifiant, par rapport au poids total de la composition de chaque couche, en particulier la couche (2) est dépourvue de plastifiant, la couche (3) et (3’) comprenant du plastifiant ; ou (3’)//(3)//(1)//( 2)//( 5) dans laquelle la couche (1) est une couche d’EVOH, la couche (5) est une couche de PPA, la couche (2) ne contenant pas plus de 1,5% en poids de plastifiant, par rapport au poids total de la composition de chaque couche, en particulier la couche (2) est dépourvue de plastifiant, la couche (3) et (3’) comprenant du plastifiant ; ou (3)//(4’)//(1)//(4)//(2) dans laquelle la couche (3) est telle que définie dans la revendication 4, la couche (2) et (4) ne contenant pas plus de 1,5% en poids de plastifiant, par rapport au poids total de la composition de chaque couche, en particulier la couche (2) et/ou (4) est(sont) dépourvue(s) de plastifiant, la couche (4’) comprenant du plastifiant. Structure tubulaire multicouche (MLT) selon l’une des revendications 8 à 20, dans laquelle la structure comprend les couches dans l’ordre suivant : (3’)//(3)//(4’)//(1)//(4)//(2) dans laquelle les couches (3) et (3’) sont telles que définies dans les revendication 4 et 6, la couche (2) et (4) ne contenant pas plus de 1,5% en poids de plastifiant, par rapport au poids total de la composition de chaque couche, en particulier la couche (2) et/ou (4) est(sont) dépourvue(s) de plastifiant, la couche (4’) comprenant du plastifiant. Structure multicouche selon l’une des revendications 1 à 24, caractérisée en ce qu’elle comprend un raccord en polyamide à l’une et/ou l’autre de ses extrémités, ledit raccord étant soudé à ladite structure. Structure selon la revendication 25, caractérisée en ce que le polyamide dudit raccord est choisi parmi PA6, PA66, PA6/66, PA11, PA610, PA612, PA1012. Utilisation d’une structure tubulaire multicouche MLT, telle que définie dans l’une des revendications 1 à 26, pour le transport de l’hydrogène.